(57)【要約】  ＣＭＰスラリーであって、担体と、酸化物、炭化物、窒化物、ホウ化物、ダイヤモンド、またはそれらの任意の組み合わせを含む担体中の粒子材料と、過酸化物、過硫酸塩、過マンガン酸塩、過ヨウ素酸、 過塩素酸塩、次亜塩素酸塩、ヨウ素酸、ペルオキシモノスルフェート、硝酸セリウムアンモニウム、過ヨウ素酸、フェリシアン化物、またはそれらの任意の組み合わせの群から選択される少なくとも１つの材料を含む酸化剤と、を含み、標準化研磨試験による、少なくとも５００ｎｍ／時の材料除去速度指数（ＭＲＲ）、および５オングストローム以下の平均粗さ指数（Ｒａ）を有する、ＣＭＰスラリー。【特許請求の範囲】
【請求項１】
ＣＭＰスラリーであって、
担体と、
酸化物、炭化物、窒化物、ホウ化物、ダイヤモンド、またはそれらの任意の組み合わせを含む前記担体中の粒子材料と、
過酸化物、過硫酸塩、過マンガン酸塩、過ヨウ素酸、 過塩素酸塩、次亜塩素酸塩、ヨウ素酸、ペルオキシモノスルフェート、硝酸セリウムアンモニウム、過ヨウ素酸、フェリシアン化物、またはそれらの任意の組み合わせの群から選択される少なくとも１つの材料を含む酸化剤と、を含み、
標準化研磨試験による、少なくとも５００ｎｍ／時の材料除去速度指数（ＭＲＲ）、および５オングストローム以下の平均粗さ指数（Ｒａ）を有する、ＣＭＰスラリー。
【請求項２】
酸性ｐＨをさらに有する、請求項１に記載のＣＭＰスラリー。
【請求項３】
前記ｐＨが６以下で、かつ少なくとも０．５である、請求項２に記載のＣＭＰスラリー。
【請求項４】
前記平均材料除去速度指数（ＭＲＲ）が少なくとも５１０ｎｍ／時で、かつ２０００ｎｍ／時以下である、請求項１に記載のＣＭＰスラリー。
【請求項５】
前記平均粗さ指数が４．５オングストローム以下で、かつ少なくとも０．１オングストロームである、請求項１に記載のＣＭＰスラリー。
【請求項６】
前記担体が水を含む、請求項１に記載のＣＭＰスラリー。
【請求項７】
前記粒子材料が前記組成物の総重量に対して少なくとも０．５重量％で、かつ３０重量％以下の量で存在する、請求項１に記載のＣＭＰスラリー。
【請求項８】
界面活性剤、分散剤、キレート剤、緩衝剤、およびｐＨ調整剤からなる群から選択される１種以上の添加剤をさらに含む、請求項１に記載のＣＭＰスラリー。
【請求項９】
前記添加剤の総含有量が少なくとも１ｇ／Ｌで、かつ２０ｇ／Ｌ以下の範囲内である、請求項８に記載のＣＭＰスラリー。
【請求項１０】
前記酸化剤が過マンガン酸カリウム（ＫＭｎＯ４）を含む、請求項１に記載のＣＭＰスラリー。
【請求項１１】
前記酸化剤が少なくとも１ｇ／Ｌで、かつ２０ｇ／Ｌ以下の範囲内の量で存在する、請求項１に記載のＣＭＰスラリー。
【請求項１２】
酸化物、炭化物、窒化物、ホウ化物、ダイヤモンド、またはそれらの任意の組み合わせのうちの少なくとも１つを含む共粒子をさらに含む、請求項１に記載のＣＭＰスラリー。
【請求項１３】
前記共粒子が、アルミニウム、カルシウム、ナトリウム、ケイ素、チタン、セリウム、マグネシウム、マンガン、鉄、またはそれらの任意の組み合わせの群から選択される少なくとも１つの元素を含む、請求項１２に記載のＣＭＰスラリー。
【請求項１４】
前記粒子材料が少なくとも５０重量％のアルミナ粒子を含む、請求項１記載のＣＭＰスラリー。
【請求項１５】
前記ＣＭＰスラリーが、ＩＩＩ−Ｎ族半導体材料、または第ＩＩＩ−Ｖ族半導体材料、または第ＩＶ族半導体材料を含む基板を研磨するために使用される、請求項１に記載のＣＭＰスラリー。
【発明の詳細な説明】
【技術分野】
【０００１】
以下は、ＣＭＰスラリー、より詳細には、粒子材料および酸化剤を含むＣＭＰスラリーに関する。
【背景技術】
【０００２】
窒化ガリウム系構造は、短波長オプトエレクトロニクス装置、および高出力、高周波エレクトロニクス装置のための有望な材料として認識されている。しかしながら、この材料の可能性は、エピタキシャル成長装置層用の好適な格子整合基板がないことによって限定されてきた。これがバルクＧａＮ基板の開発につながった。これらの基板の開発に伴い、表面処理技術もまた、化学的機械的平坦化（ＣＭＰ）などの原子的に平滑で損傷のない表面を提供するために、研究されなければならない。その上、ウェハーボンディング、および層転写技術を含む、ＧａＮ技術をさらに拡張し得る代替プロセスは、多くの場合、よく制御されたＧａＮ  ＣＭＰプロセスの必要性をもたらす平坦化工程を必要とする。
【０００３】
ＣＭＰは、化学的および機械的反応の組み合わせを使用して、材料を除去し、平坦化された損傷のない表面を残す。理想的には、材料の除去は、表面を化学的に変えて機械的に弱い形態にすることによって達成される。次いで、この材料は、表面から研磨されて、バルクを乱さずに残す。平坦化は、高い点で機械的研削と化学的変換の両方の加速によって起こる。ＣＭＰスラリーは開発されてきたが、ＣＭＰスラリーの改善に対するニーズが存在する。
【発明の概要】
【０００４】
一態様によれば、ＣＭＰスラリーは、担体と、酸化物、炭化物、窒化物、ホウ化物、ダイヤモンド、またはそれらの任意の組み合わせを含む担体中の粒子材料と、過酸化物、過硫酸塩、過マンガン酸塩、過ヨウ素酸、 過塩素酸塩、次亜塩素酸塩、ヨウ素酸、ペルオキシモノスルフェート、硝酸セリウムアンモニウム、過ヨウ素酸、フェリシアン化物、またはそれらの任意の組み合わせの群から選択される少なくとも１つの材料を含む酸化剤と、を含み、標準化研磨試験による、少なくとも５００ｎｍ／時の材料除去速度指数（ＭＲＲ）、および５オングストローム以下の平均粗さ指数（Ｒａ）を有する。
【発明を実施するための形態】
【０００５】
以下は、ウェハーの化学的機械的平坦化に用いるためのＣＭＰスラリーに関する。ＣＭＰスラリーで仕上げることができるいくつかの好適なウェハー材料は、ＩＩＩ−Ｖ族化合物などの半導体材料を含むことができる。ＩＩＩ−Ｖ族化合物は、元素周期表からの少なくとも１つのＩＩＩ族およびＶ族元素を含むこれらの化合物を含むことができる。ＩＩＩ−Ｖ族化合物のいくつかの好適な例としては、窒化ガリウム（ＧａＮ）材料などの窒化物化合物を挙げることができる。特に、ＣＭＰスラリーは、エピレディ（すなわちホモエピタキシーによる成長の準備ができている）である損傷のない表面を得るために使用することができる。
【０００６】
一態様によれば、ＣＭＰスラリーは、担体、担体中の粒子材料、および酸化剤を含むことができる。一実施形態によれば、担体は、スラリー中に粒子材料、酸化剤、および任意の他の成分を含有するように構成される液体材料であってもよい。担体は、極性であっても非極性材料であってもよい。少なくとも１つの実施形態において、担体は、水を含むことができる。特定の例において、担体は、本質的に脱イオン水などの水からなり得る。
【０００７】
ＣＭＰスラリーは、特定の含有量の担体を含むように形成することができる。例えば、スラリーは、スラリーの総重量に対して、少なくとも５０重量％で、かつ９９．５重量％以下の範囲内の担体の含有量を含むことができる。特に、スラリー中の担体の含有量（重量％）がスラリー中のすべての他の成分（例えば、粒子材料、酸化剤など）よりも多くなるように、担体は、スラリー中の過半の成分を表すことができる。
【０００８】
本明細書で言及されるように、ＣＭＰスラリーは、担体中に含まれ得る粒子材料を含むことができる。粒子材料は、ＣＭＰスラリーの使用中に材料除去操作を行うように構成される研磨材料であってもよい。少なくとも１つの実施形態において、スラリーは、スラリーの総重量に対して、３０重量％以下などの特定の含有量の粒子材料を含むことができる。さらに他の例において、スラリー中の粒子材料の含有量は、２５重量％以下、例えば２０重量％以下、または１５重量％以下、または１０重量％以下、または８重量％以下、または６重量％以下、または５重量％以下、または４重量％以下、または３重量％以下、または２重量％以下、または１重量％以下などであってもよい。さらに、少なくとも１つの非限定的な実施形態において、粒子材料は、スラリーの総重量の少なくとも０．５重量％、例えば少なくとも０．８重量％、または少なくとも１重量％、または少なくとも１．３重量％、少なくとも１．５重量％、または少なくとも１．７重量％、または少なくとも２重量％、または少なくとも２．５重量％、または少なくとも３重量％、または少なくとも３．５重量％、または少なくとも４重量％、または少なくとも５重量％などの量で存在することができる。粒子材料は、上述の最小および最大パーセンテージのいずれかを含む範囲内、例えば、少なくとも０．５重量％で、かつ３０重量％以下の範囲内、例えば、少なくとも０．５重量％で、かつ２０重量％以下の範囲内、またはさらに少なくとも３重量％で、かつ１０重量％以下を含む範囲内などを含む量で存在し得ることが理解される。
【０００９】
特定の例において、粒子材料としては、酸化物、ホウ化物、炭化物、窒化物、またはそれらの組み合わせを挙げることができる。少なくとも１つの実施形態において、粒子材料は、研磨粒子であってもよい。粒子材料としては、アルミナ、シリカ、ジルコニア、セリア、二酸化マンガン、酸化鉄、またはそれらの組み合わせなどの１種以上の酸化物を挙げることができる。好適な炭化物としては、炭化ケイ素、炭化ホウ素、またはそれらの組み合わせを挙げることができる。少なくとも１つの実施形態において、研磨粒子は、本質的にアルミナからなり得る。さらに別の実施形態において、研磨粒子は、本質的にシリカからなり得る。さらに別の実施形態において、粒子材料としては、ダイヤモンド、窒化ホウ素、またはそれらの任意の組み合わせなどの特定の材料を含み得る、超砥粒材料を挙げることができる。
【００１０】
１つの非限定的な実施形態において、研磨粒子は、ＣＭＰスラリーの特定の性能を促進する特定の硬度を有することができる。例えば、研磨粒子は、少なくとも７、例えば少なくとも８、またはさらに少なくとも９のモース硬度を有することができる。
【００１１】
特定の例において、粒子材料は、スラリーの性能の向上を促進し得る特定の組成物を含むことができる。例えば、粒子材料としては、水和または多形形態のアルミナを挙げることができる。水和アルミナのいくつかの好適で非限定的な例としては、ベーマイト、ギブサイト、バイヤライト、ダイアスポア、またはそれらの組み合わせを挙げることができる。一実施形態によれば、多形アルミナは、カイ相アルミナ、イータ相アルミナ、ロー相アルミナ、ガンマ相アルミナ、シータ相アルミナ、カッパ相アルミナ、デルタ相アルミナ、アルファ相アルミナ、またはそれらの任意の組み合わせを挙げることができる。
【００１２】
１つの特定の実施形態において、アルミナ含有材料は、アルファアルミナを含むことができ、かつアルファアルミナの過半含有量を含有することができる。例えば、粒子材料は、粒子材料の総重量に対して、少なくとも６０重量％、例えば少なくとも７０重量％、または少なくとも８０重量％、または少なくとも９０重量％、またはさらに少なくとも９５重量％のアルファアルミナを含むことができる。一実施形態において、粒子材料は、本質的にアルファアルミナからなる。
【００１３】
別の実施形態において、粒子材料としては、例えばアルファ相アルミナに加えて、カイ相アルミナ、イータ相アルミナ、ロー相アルミナ、ガンマ相アルミナ、シータ相アルミナ、カッパ相アルミナ、デルタ相アルミナ、またはそれらの組み合わせなどのアルミナの遷移相などの、少なくとも１つの他の多形形態アルミナを挙げることができる。少なくとも１つの例において、遷移相アルミナは、本質的にシータ相アルミナからなる。より具体的には、粒子材料中に存在する遷移相アルミナの全体が、シータ相アルミナであってもよい。
【００１４】
粒子材料は、スラリーの性能の向上を促進し得る一定含有量の遷移相アルミナを含むことができる。例えば、粒子材料は、粒子材料の総重量に対して、少なくとも０．５重量％の遷移相アルミナを含むことができる。別の例において、粒子材料中の遷移相アルミナの含有量は、粒子材料の総重量に対して、少なくとも０．８重量％、または少なくとも１重量％、または少なくとも１．５重量％、少なくとも２重量％、または少なくとも２．５重量％、または少なくとも３重量％、または少なくとも３．５重量％、または少なくとも４重量％、または少なくとも４．５重量％、またはさらに少なくとも５重量％であってもよい。さらに、少なくとも１つの非限定的な実施形態において、粒子材料は、粒子材料の総重量に対して、２０重量％以下の遷移相アルミナ、例えば粒子材料の総重量に対して、１９重量％以下の遷移相アルミナ、または１８重量％以下、または１７重量％以下、または１６重量％以下、または１５重量％以下、または１４重量％以下、または１３重量％以下。または１２重量％以下、または１１重量％以下、または１０重量％以下、または９重量％以下、または８重量％以下、または７重量％以下、または６重量％以下、または５重量％以下、または４重量％以下、または３重量％以下、または２重量％以下、または１．５重量％以下、または１重量％以下、または０．５重量％以下、または０．１重量％以下、またはさらに０．０１重量％以下などを含むことができる。粒子材料中の遷移相アルミナの含有量は、上述の最小および最大パーセンテージのいずれかを含む範囲内、例えば少なくとも０．５重量％で、かつ２０重量％以下の範囲内、または少なくとも１重量％で、かつ１０重量％以下の範囲内、または少なくとも２重量％で、かつ１０重量％以下を含む範囲内などを含んでもよい。
【００１５】
本明細書で言及されるように、粒子材料としては、水和アルミナ材料を挙げることができ、より具体的には、遷移相アルミナと水和アルミナ（すなわち水酸化アルミニウム）の組み合わせを挙げることができる。特定の例において、粒子材料中の水酸化アルミニウムの含有量（重量％）は、粒子材料中の遷移相アルミナの含有量（重量％）より多くてもよい。
【００１６】
一実施形態によれば、粒子材料は、粒子材料の総重量に対して、少なくとも０．１重量％、例えば少なくとも０．５重量％、または少なくとも１重量％、または少なくとも１．５重量％、または少なくとも２重量％、または少なくとも２．５重量％、または少なくとも３重量％、または少なくとも３．５重量％、または少なくとも４重量％、または少なくとも４．５重量％、または少なくとも５重量％、または少なくとも５．５重量％、または少なくとも６重量％、または少なくとも６．５重量％、または少なくとも７重量％、または少なくとも７．５重量％、または少なくとも８重量％、または少なくとも８．５重量％、または少なくとも９重量％、または少なくとも１０重量％などの水酸化アルミニウム量を含むことができる。別の非限定的な実施形態において、粒子材料は、１０重量％以下、例えば９．５重量％以下、または９重量％以下、または８．５重量％以下、または８重量％以下、または７．５重量％以下、または７重量％以下、または６．５重量％以下、または６重量％以下、または５．５重量％以下、または５重量％以下、または４．５重量％以下、または４重量％以下、または３．５重量％以下、または３重量％以下、または２．５重量％以下、または２重量％以下、またはさらに１．５重量％以下などの水酸化アルミニウム量を含むことができる。粒子材料中の水酸化アルミニウムの含有量は、上述の最小および最大パーセンテージのいずれかを含む範囲内、例えば、少なくとも０．１重量％で、かつ１０重量％以下の範囲内、または少なくとも１重量％で、かつ５重量％以下の範囲内、または少なくとも１重量％で、かつ３重量％以下を含む範囲内などを含んでもよい。
【００１７】
さらに別の実施形態において、粒子材料としては、アルファアルミナ、遷移相アルミナ、および水酸化アルミニウムの組み合わせを挙げることができる。そのような実施形態において、アルファアルミナの含有量は、水酸化アルミニウムの含有量より多くてもよい。その上、そのような実施形態において、水酸化アルミニウムの含有量は、粒子材料中の遷移相アルミナの含有量より多くてもよい。
【００１８】
本明細書の特定の実施形態は、粒子材料が特定の種類の酸化物、炭化物、および／または窒化物を含み得ることを言及したが、特定の実施形態において、粒子材料は、特定の種を本質的に含まなくても、または特定の種を含まなくてもよいことが理解される。例えば、１つの非限定的な実施形態において、粒子材料は、酸化チタン、二酸化ケイ素、酸化ジルコニウム、酸化セシウム、ホウ化物、窒化物、炭化物、ダイヤモンド、またはそれらの任意の組み合わせを本質的に含み得ない。参照物質を本質的に含まない組成物への本明細書での言及は、参照物質を全く含まないか、または微量の参照物質を含む組成物への言及である。参照物質が微量で存在するような場合、そのような量は組成物の特性に影響を及ぼすのに十分ではない。
【００１９】
一態様によれば、ＣＭＰスラリーは、酸化剤を含むことができる。酸化剤のいくつかの好適な例としては、例えば過酸化物、過硫酸塩、過マンガン酸塩、過ヨウ素酸、 過塩素酸塩、次亜塩素酸塩、ヨウ素酸、ペルオキシモノスルフェート、硝酸セリウムアンモニウム、過ヨウ素酸、フェリシアン化物、またはそれらの任意の組み合わせなどの材料が挙げられる。少なくとも１つの実施形態において、酸化剤は、過マンガン酸カリウム（ＫＭｎＯ４）を含む。より特定の例において、酸化剤は、本質的に過マンガン酸カリウム（ＫＭｎＯ４）からなり得る。
【００２０】
酸化剤は、スラリー中に特定の量で存在することができ、それはスラリーの性能の向上を促進することができる。例えば、スラリーは、少なくとも１ｇ／Ｌ（グラム／リットル）で、かつ２０ｇ／Ｌ以下の範囲内の量で酸化剤の含有量を含むことができる。酸化剤のｇ／Ｌでの含有量へのすべての言及は、スラリーのリットルへの言及である。少なくとも１つの実施形態において、酸化剤は、少なくとも２ｇ／Ｌ、例えば少なくとも３ｇ／Ｌ、または少なくとも４ｇ／Ｌ、または少なくとも５ｇ／Ｌの量で存在することができる。さらに、１つの非限定的な実施形態において、スラリーは、１８ｇ／Ｌ以下、例えば１６ｇ／Ｌ以下、または１４ｇ／Ｌ以下、または１２ｇ／Ｌ以下、または１０ｇ／Ｌ以下、または８ｇ／Ｌ以下、または６ｇ／Ｌ以下、または４ｇ／Ｌ以下の酸化剤の含有量を含むことができる。スラリー中の酸化剤の含有量は、上述の最小および最大値のいずれかを含む範囲内、例えば、少なくとも２ｇ／Ｌで、かつ１８ｇ／Ｌ以下を含む範囲内、例えば、少なくとも３ｇ／Ｌで、かつ１６ｇ／Ｌ以下の範囲内、またはさらに少なくとも４ｇ／Ｌで、かつ１０ｇ／Ｌ以下の範囲内などを含み得ることが理解される。
【００２１】
一態様によれば、ＣＭＰスラリーは、任意に共粒子を含むことができる。共粒子は、粒子材料とは異なる別個の粒子であり得る。共粒子は、研磨能力を有することができるが、必ずしもそうである必要はない。少なくとも１つの実施形態において、共粒子は、粒子材料の硬度よりも小さい硬度を有することができる。例えば、共粒子は、８以下、例えば７以下、または６以下などのモース硬度を有することができる。
【００２２】
少なくとも１つの実施形態において、共粒子は、例えば酸化物、炭化物、窒化物、ホウ化物、またはそれらの任意の組み合わせなどの材料を含むことができる。特定の例において、共粒子は、アルミニウム、カルシウム、ナトリウム、ケイ素、チタン、セリウム、マグネシウム、またはそれらの任意の組み合わせの群から選択される元素を含むことができる。特定の例において、共粒子は、シリケートなどの酸化物、より具体的には、アルミノシリケートまたはボロシリケート材料であってもよい。少なくとも１つの実施形態において、共粒子は、本質的にアルミノシリケートからなり得る。別の実施形態において、共粒子は、本質的にアルミノシリケートからなり得る。
【００２３】
ＣＭＰスラリーは、ＣＭＰスラリーの性能の向上を促進し得る特定の含有量の共粒子を含有することができる。例えば、スラリーは、スラリーの総重量に対して、２０重量％以下の共粒子を含むことができる。さらに他の例において、スラリー中の共粒子の含有量は、１８重量％以下、例えば１５重量％以下、または１２重量％以下、または１０重量％以下、または８重量％以下、または６重量％以下、または５重量％以下、または４重量％以下、または３重量％以下、または２重量％以下、または１重量％以下などであってもよい。さらに、少なくとも１つの非限定的な実施形態において、共粒子は、スラリーの総重量の少なくとも０．１重量％、例えば少なくとも０．２重量％、または少なくとも０．３重量％、または少なくとも０．５重量％、または少なくとも０．８重量％、または少なくとも１重量％、または少なくとも１．３重量％、少なくとも１．５重量％、または少なくとも１．７重量％、または少なくとも２重量％、または少なくとも２．５重量％、または少なくとも３重量％、または少なくとも３．５重量％、または少なくとも４重量％、または少なくとも５重量％などの量で存在することができる。共粒子は、上述の最小および最大パーセンテージのいずれかを含む範囲内、例えば、少なくとも０．１重量％で、かつ２０重量％以下の範囲内、例えば、少なくとも０．１重量％で、かつ１０重量％以下の範囲内、またはさらに少なくとも０．２重量％で、かつ５重量％以下を含む範囲内などを含む量で存在し得ることが理解される。
【００２４】
その上、ＣＭＰスラリーは、粒子比値ＣＰ／ＰＭが定義されるように、粒子材料（ＰＭ）の含有量（重量％）対共粒子（ＣＰ）の含有量（重量％）の特定の関係をもたらすように形成することができる。一実施形態において、粒子材料の含有量は、ＣＭＰスラリー中の共粒子の含有量以上であってもよい。例えば、粒子比値（ＣＰ／ＰＭ）は、１以下、例えば０．９５以下、または０．９以下、または０．８以下、または０．７以下、または０．６以下、または０．５以下、または０．４以下、または０．３以下、または０．２以下、または０．１以下であってもよい。さらに、少なくとも１つの非限定的な実施形態において、粒子比値（ＣＰ／ＰＭ）は、少なくとも０．０１、または少なくとも０．０５、または少なくとも０．１、または少なくとも０．１５、または少なくとも０．２、または少なくとも０．２５、または少なくとも０．３、または少なくとも０．３５、または少なくとも０．４、または少なくとも０．４５、または少なくとも０．５、または少なくとも０．５５、または少なくとも０．６、または少なくとも０．６５、または少なくとも０．７、または少なくとも０．７５、または少なくとも０．８、または少なくとも０．８５、または少なくとも０．９であってもよい。粒子比値は、上述の最小および最大値のいずれかを含む範囲内、例えば、少なくとも０．０５で、かつ０．９５以下の範囲内、例えば、少なくとも０．０５で、かつ０．７以下の範囲内、またはさらに少なくとも０．１で、かつ０．５以下を含む範囲内などを含み得ることが理解される。
【００２５】
共粒子は、例えば粒子材料、酸化剤、または他の添加剤などを含む、ＣＭＰスラリー中の１種以上の成分と特定の相乗作用を有することができる。その上、ＣＭＰスラリーは、共粒子のブレンドを含むことができ、ブレンドは、少なくとも２つの異なる種類の共粒子を含むことが理解される。異なる種類の共粒子は、硬度、組成、平均粒径、平均結晶子径、粒子形状、含有量、またはそれらの任意の組み合わせに基づいて互いに異なり得る。
【００２６】
一実施形態によれば、ＣＭＰスラリーは、任意に１種以上の添加剤を含むことができる。そのような添加剤のいくつかの好適な例としては、界面活性剤、分散剤、キレート剤、緩衝剤、ｐＨ調整剤、またはそれらの任意の組み合わせを挙げることができる。
【００２７】
ＣＭＰスラリー中の１種以上の添加剤の含有量は、例えば、担体、粒子材料、酸化剤、および／または共粒子などを含む他の成分の含有量より少なくてもよい。１つの特定の実施形態において、添加剤は、スラリー中に少なくとも１ｇ／Ｌ（グラム／リットル）で、かつ２０ｇ／Ｌ以下の範囲内の量で存在することができる。この含有量は、１種の添加剤の含有量、または全添加剤の総含有量を指し得ることが理解される。添加剤のグラム／リットルへの本明細書での言及は、スラリー１リットル当たりの材料（すなわち添加剤）のグラムを指すと理解される。少なくとも１つの実施形態において、１種以上の添加剤は、少なくとも２ｇ／Ｌ、例えば少なくとも３ｇ／Ｌ、または少なくとも４ｇ／Ｌ、または少なくとも５ｇ／Ｌの量で存在することができる。さらに、１つの非限定的な実施形態において、スラリーは、１８ｇ／Ｌ以下、例えば１６ｇ／Ｌ以下、または１４ｇ／Ｌ以下、または１２ｇ／Ｌ以下、または１０ｇ／Ｌ以下、または８ｇ／Ｌ以下、または６ｇ／Ｌ以下、または４ｇ／Ｌ以下の１種以上の添加剤の含有量を含むことができる。スラリー中の１種以上の添加剤の含有量は、上述の最小および最大値のいずれかを含む範囲内、例えば、少なくとも２ｇ／Ｌで、かつ１８ｇ／Ｌ以下の範囲内、例えば、少なくとも２ｇ／Ｌで、かつ１２ｇ／Ｌ以下の範囲内、またはさらに少なくとも２ｇ／Ｌで、かつ８ｇ／Ｌ以下の範囲内などを含み得ることが理解される。
【００２８】
少なくとも１つの実施形態において、ＣＭＰスラリーは、ｐＨ調整剤を含むことができ、それは、酸、塩基、またはそれらの組み合わせを含むことができる。１つの特定の実施形態において、ＣＭＰスラリーは、酸を含むことができ、酸性ｐＨを有することができる。例えば、スラリーは、６以下、例えば５以下、または４以下、または３以下、または２以下、または１．５以下、または１以下などのｐＨを有することができる。さらに、１つの非限定的な実施形態において、ＣＭＰスラリーは、少なくとも０．５、例えば少なくとも０．８、または少なくとも１、または少なくとも１．３、または少なくとも１．５、または少なくとも１．７、または少なくとも２、または少なくとも２．５、または少なくとも３、または少なくとも３．５、または少なくとも４などのｐＨを有することができる。ＣＭＰスラリーのｐＨは、上述の最小および最大値のいずれかを含む範囲内、例えば、少なくとも０．５で、かつ６以下の範囲内、例えば、少なくとも１で、かつ４以下を含む範囲内、または少なくとも１で、かつ３以下を含む範囲内などを含み得ることが理解される。
【００２９】
少なくとも別の実施形態において、本明細書の実施形態のＣＭＰスラリーは、特定の材料を含み得る基板を研磨するのに使用することができる。具体的には、一実施形態によれば、本明細書の実施形態のＣＭＰスラリーは、ＩＩＩ−Ｎ族半導体材料、例えばＧａＮ半導体材料、またはＡｌＮ半導体材料、またはＩｎＮ半導体材料、またはＩｎＡｌＮ半導体材料、またはＢＮ半導体材料、またはＴｌＮ半導体材料などを含み得る基板を研磨するために使用することができる。さらに別の実施形態によれば、本明細書の実施形態のＣＭＰスラリーは、ＩＩＩ−Ｖ族半導体材料、例えばＧａＡｓ半導体材料、またはＩｎＧａＡＳ半導体材料、またはＧａＰ半導体材料、またはＩｎＳｂ半導体材料、またはＩｎＡｓ半導体材料、またはＢＡｓ半導体材料、またはＡｌＡｓ半導体材料、またはＡｌＳｂ半導体材料などを含み得る基板を研磨するために使用することができる。さらに別の実施形態によれば、本明細書の実施形態のＣＭＰスラリーは、ＩＶ族半導体材料、例えばＳｉ半導体材料、またはＧｅ半導体材料、またはＳｉＧｅ半導体材料、またはＳｉＳｎ半導体材料、またはダイヤモンド半導体材料、またはグラフェン半導体材料、またはＳｉＣ半導体材料、またはＧｅＳｎ半導体材料などを含み得る基板を研磨するために使用することができる。
【００３０】
少なくとも別の実施形態において、本明細書の実施形態のＣＭＰスラリーは、特定の材料からなり得る基板を研磨するのに使用することができる。具体的には、一実施形態によれば、本明細書の実施形態のＣＭＰスラリーは、ＩＩＩ−Ｎ族半導体材料、例えばＧａＮ半導体材料、またはＡｌＮ半導体材料、またはＩｎＮ半導体材料、またはＩｎＡｌＮ半導体材料、またはＢＮ半導体材料、またはＴｌＮ半導体材料など、からなり得る基板を研磨するために使用することができる。さらに別の実施形態によれば、本明細書の実施形態のＣＭＰスラリーは、ＩＩＩ−Ｖ族半導体材料、例えばＧａＡｓ半導体材料、またはＩｎＧａＡＳ半導体材料、またはＧａＰ半導体材料、またはＩｎＳｂ半導体材料、またはＩｎＡｓ半導体材料、またはＢＡｓ半導体材料、またはＡｌＡｓ半導体材料、またはＡｌＳｂ半導体材料など、からなり得る基板を研磨するために使用することができる。さらに別の実施形態によれば、本明細書の実施形態のＣＭＰスラリーは、ＩＶ族半導体材料、例えばＳｉ半導体材料、またはＧｅ半導体材料、またはＳｉＧｅ半導体材料、またはＳｉＳｎ半導体材料、またはダイヤモンド半導体材料、またはグラフェン半導体材料、またはＳｉＣ半導体材料、またはＧｅＳｎ半導体材料など、からなり得る基板を研磨するために使用することができる。
【００３１】
本明細書の実施形態のＣＭＰスラリーは、他のＣＭＰスラリーと比較して顕著な性能を実証した。具体的には、このＣＭＰスラリーは、材料除去速度と平均粗さ指数との組み合わせが可能であり、これは従来のＣＭＰスラリーと比較した場合、顕著である。例えば、少なくとも１つの実施形態において、このＣＭＰスラリーは、標準化研磨試験による、少なくとも５００ｎｍ／時の材料除去速度指数（ＭＲＲ）、および５オングストローム以下の平均粗さ指数（Ｒａ）を有することができる。
【００３２】
標準化研磨試験は、直径４インチのＧａＮウェハー（Ｇａ面）上で行われる。初期平均表面粗さ１０〜１２Åを有する３枚のＧａＮウェハーを、アルミナディスク（直径４．３インチ、厚さ０．１６インチ）上にワックスマウントし、３６インチＳｐｅｅｄｆａｍ  ＧＰＡＷ研磨器上の型板に入れる。Ｅｍｉｎｅｓｓ  ＩＣ  １０００螺旋溝研磨パッドを用いて、研磨をウェハー上で行う。ウェハーを６．４ｐｓｉの下方研磨圧力で５０ＲＰＭのプラテン回転速度で処理する。スラリー流速を２０ｍｌ／分に設定し、研磨プロセスを開始する前に１分間研磨パッドの中心に加える。ウェハーを３回の６０分間隔で合計１８０分の処理時間で処理する。研磨プロセス中のパッド温度を３１〜３２℃の間に維持する。処理後、ウェハーをＰＶＡスポンジおよび脱イオン水を用いて洗浄する。ウェハーを超音波浴に３０℃で１０分間入れる。ウェハーの表面をＰＶＡスポンジを用いて乾燥させる。最後に、ウェハーをイソプロパノールをあらかじめ浸したクリーンルームワイプで洗浄する。標準化研磨試験は、直径４インチのＧａＮウェハー上で行われるべきであるが、ＣＭＰ研磨スラリーは、例えば少なくとも２インチ、または少なくとも４インチ、または少なくとも６インチおよびそれ以上の直径を有するウェハーを含む、任意の範囲のウェハーに適用可能であることが理解される。
【００３３】
材料除去速度は、研磨前後のウェハーの質量の変化によって決定される。前後のウェハーの質量の変化を研磨に費やした時間で割って、材料除去速度を計算する。ウェハーの質量は、ベンチトップスケールを用いて測定される。ウェハーの表面粗さは、Ｂｒｕｋｅｒ  Ｄｉｍｅｎｓｉｏｎ  Ｉｃｏｎ原子間力顕微鏡を用いて決定される。その測定器は、ＳｃａｎＡｓｙｓｔ  Ｔａｐｐｉｎｇモードを用いて、ウェハーの１０×１０μｍ領域をマッピングする。３つすべてのウェハーについての結果を測定し平均して、ＣＭＰスラリーの平均表面粗さ指数値を計算する。
【００３４】
本明細書での言及および一実施形態によれば、ＣＭＰスラリーは、標準化研磨試験に従って少なくとも５００ｎｍ／時の平均材料除去速度指数（ＭＲＲ）を有することができる。別の実施形態において、平均材料除去速度指数（ＭＲＲ）は、例えば、少なくとも５１０ｎｍ／時、または少なくとも５２０ｎｍ／時、または少なくとも５３０ｎｍ／時、または少なくとも５４０ｎｍ／時、または少なくとも５５０ｎｍ／時、または少なくとも５６０ｎｍ／時、または少なくとも５７０ｎｍ／時、または少なくとも５８０ｎｍ／時、または少なくとも５９０ｎｍ／時、または少なくとも６００ｎｍ／時、または少なくとも６１０ｎｍ／時、または少なくとも６２０ｎｍ／時、または少なくとも６３０ｎｍ／時、または少なくとも６４０ｎｍ／時、または少なくとも６５０ｎｍ／時、または少なくとも６６０ｎｍ／時、または少なくとも６７０ｎｍ／時、または少なくとも６８０ｎｍ／時、または少なくとも６９０ｎｍ／時、または少なくとも７００ｎｍ／時、または少なくとも７１０ｎｍ／時、または少なくとも７２０ｎｍ／時、または少なくとも７３０ｎｍ／時、または少なくとも７４０ｎｍ／時、または少なくとも７５０ｎｍ／時、または少なくとも７６０ｎｍ／時、または少なくとも７７０ｎｍ／時、または少なくとも７８０ｎｍ／時、または少なくとも７９０ｎｍ／時、または少なくとも８００など、より大きくてもよい。さらに、少なくとも１つの非限定的な実施形態において、平均材料除去速度指数（ＭＲＲ）は、２０００ｎｍ／時以下、または１９００ｎｍ／時以下、または１８００ｎｍ／時以下、または１７００ｎｍ／時以下、または１６００ｎｍ／時以下、または１５００ｎｍ／時以下、または１４００ｎｍ／時以下、または１３００ｎｍ／時以下、または１２００ｎｍ／時以下、または１１００ｎｍ以下時以下、または１０００ｎｍ／時以下、または９００ｎｍ／時以下、または８００ｎｍ／時以下であってもよい。平均材料除去速度指数（ＭＲＲ）は、上述の最小および最大値のいずれかを含む範囲内、例えば、少なくとも５００ｎｍ／時で、かつ２０００ｎｍ以下を含む範囲内、例えば、少なくとも５００ｎｍ／時で、かつ１８００ｎｍ／時以下を含む範囲内、または少なくとも７００ｎｍ／時で、かつ１８００ｎｍ／時以下を含む範囲内などを含み得ることが理解される。
【００３５】
別の様態および本明細書での言及において、ＣＭＰスラリーは、標準化研磨試験に従って特定の平均粗さ指数を有することができる。少なくとも１つの実施形態において、平均粗さ指数（Ｒａ）は、５オングストローム以下、例えば、４．５オングストローム以下、または４．２オングストローム以下、または４．０オングストローム以下、または３．８オングストローム以下、または３．５オングストローム以下、または３．２オングストローム以下、または３．０オングストローム以下、または２．８オングストローム以下、または２．５オングストローム以下、または２．２オングストローム以下、または２．０オングストローム以下、または１．８オングストローム以下、または１．５オングストローム以下、または１．２オングストローム以下、または１．０以下であってもよい。１つの非限定的な実施形態において、平均粗さ指数は、少なくとも０．１オングストローム、例えば、少なくとも０．５オングストローム、または少なくとも０．８オングストローム、または少なくとも１オングストローム、または少なくとも１．２オングストローム、または少なくとも１．５オングストロームであってもよい。実施形態のＣＭＰスラリーは、上述の最小および最大値のいずれかを含む範囲内、例えば、少なくとも０．１オングストロームで、５オングストローム以下を含む範囲内、例えば、少なくとも０．１オングストロームで、３オングストローム以下を含む範囲内、またはさらに少なくとも０．１オングストロームで、２オングストローム以下を含む範囲内などを含む平均粗さ指数を有し得ることが理解される。その上、ＣＭＰスラリーの前述の平均粗さ指数値は、上述の任意の前述の平均材料除去速度指数値と組み合わせることができる。
【００３６】
前述の実施形態のＣＭＰスラリーは、好適な担体材料を選択し、粒子材料、酸化剤、共粒子、および任意の他の添加剤などの所望の成分をスラリーに添加することによって形成することができる。担体と成分を好適な様式で一緒に混合して、担体中の成分の均一な分散およびＣＭＰスラリーの形成を確実にすることができる。次いで、当業者には理解されるように、スラリーは、化学的機械的平坦化プロセスで用いることができる。
【００３７】
多くの異なる態様および実施形態が可能である。それらの態様および実施形態のいくつかが本明細書に記載される。本明細書を読んだ後、当業者は、それらの態様および実施形態が単に例証的なものであり、本発明の範囲を限定しないことを理解する。実施形態は、下記に列挙される実施形態のうちのいずれか１つ以上に従い得る。
【００３８】
実施形態１。ＣＭＰスラリーであって、
担体と、
酸化物、炭化物、窒化物、ホウ化物、ダイヤモンド、またはそれらの任意の組み合わせを含む担体中の粒子材料と、
過酸化物、過硫酸塩、過マンガン酸塩、過ヨウ素酸、 過塩素酸塩、次亜塩素酸塩、ヨウ素酸、ペルオキシモノスルフェート、硝酸セリウムアンモニウム、過ヨウ素酸、フェリシアン化物、またはそれらの任意の組み合わせの群から選択される少なくとも１つの材料を含む酸化剤と、を含み、
標準化研磨試験による、少なくとも５００ｎｍ／時の材料除去速度指数（ＭＲＲ）、および５オングストローム以下の平均粗さ指数（Ｒａ）を有する、ＣＭＰスラリー。
【００３９】
実施形態２。酸性ｐＨであることをさらに含む、実施形態１に記載のＣＭＰスラリー。
【００４０】
実施形態３。ｐＨが６以下で、かつ少なくとも０．５である、実施形態２に記載のＣＭＰスラリー。
【００４１】
実施形態４。平均材料除去速度指数（ＭＲＲ）が、少なくとも５１０ｎｍ／時、または少なくとも５２０ｎｍ／時、または少なくとも５３０ｎｍ／時、または少なくとも５４０ｎｍ／時、または少なくとも５５０ｎｍ／時、または少なくとも５６０ｎｍ／時、または少なくとも５７０ｎｍ／時、または少なくとも５８０ｎｍ／時、または少なくとも５９０ｎｍ／時、または少なくとも６００ｎｍ／時、または少なくとも６１０ｎｍ／時、または少なくとも６２０ｎｍ／時、または少なくとも６３０ｎｍ／時、または少なくとも６４０ｎｍ／時、または少なくとも６５０ｎｍ／時、または少なくとも６６０ｎｍ／時、または少なくとも６７０ｎｍ／時、または少なくとも６８０ｎｍ／時、または少なくとも６９０ｎｍ／時、または少なくとも７００ｎｍ／時、または少なくとも７１０ｎｍ／時、または少なくとも７２０ｎｍ／時、または少なくとも７３０ｎｍ／時、または少なくとも７４０ｎｍ／時、または少なくとも７５０ｎｍ／時、または少なくとも７６０ｎｍ／時、または少なくとも７７０ｎｍ／時、または少なくとも７８０ｎｍ／時、または少なくとも７９０ｎｍ／時、または少なくとも８００である、実施形態１に記載のＣＭＰスラリー。
【００４２】
実施形態５。平均材料除去速度指数（ＭＲＲ）が、２０００ｎｍ／時以下、または１９００ｎｍ／時以下、または１８００ｎｍ／時以下、または１７００ｎｍ／時以下、１６００ｎｍ／時以下、または１５００ｎｍ／時以下、または１４００ｎｍ／時以下、または１３００ｎｍ／時以下、または１２００ｎｍ／時以下、または１１００ｎｍ／時以下、または１０００ｎｍ／時以下、または９００ｎｍ／時以下、または８００ｎｍ／時以下である、実施形態１に記載のＣＭＰスラリー。
【００４３】
実施形態６。平均粗さ指数が、４．５オングストローム以下、または４．２オングストローム以下、または４．０オングストローム以下、または３．８オングストローム以下、または３．５オングストローム以下、または３．２オングストローム以下、または３．０オングストローム以下、または２．８オングストローム以下、または２．５オングストローム以下、または２．２オングストローム以下、または２．０オングストローム以下、または１．８オングストローム以下、または１．５オングストローム以下、または１．２オングストローム以下、または１．０以下である、実施形態１に記載のＣＭＰスラリー。
【００４４】
実施形態７。平均粗さ指数が、少なくとも０．１オングストローム、または少なくとも０．５オングストローム、または少なくとも０．８オングストローム、または少なくとも１オングストローム、または少なくとも１．２オングストローム、または少なくとも１．５オングストロームである、実施形態１に記載のＣＭＰスラリー。
【００４５】
実施形態８。担体が水を含む、実施形態１に記載のＣＭＰスラリー。
【００４６】
実施形態９。粒子材料が組成物の総重量に対して、少なくとも０．５重量％で、かつ３０重量％以下の量で存在する、実施形態１に記載のＣＭＰスラリー。
【００４７】
実施形態１０。界面活性剤、分散剤、キレート剤、緩衝剤、およびｐＨ調整剤からなる群から選択される１種以上の添加剤をさらに含む、実施形態１に記載のＣＭＰスラリー。
【００４８】
実施形態１１。添加剤の総含有量が少なくとも１ｇ／Ｌで、かつ２０ｇ／Ｌ以下を含む範囲内である、実施形態１０に記載のＣＭＰスラリー。
【００４９】
実施形態１２。酸化剤が過マンガン酸カリウム（ＫＭｎＯ４）を含む、実施形態１に記載のＣＭＰスラリー。
【００５０】
実施形態１３。酸化剤が過マンガン酸カリウム（ＫＭｎＯ４）からなる、実施形態１に記載のＣＭＰスラリー。
【００５１】
実施形態１４。酸化剤が少なくとも１ｇ／Ｌで、かつ２０ｇ／Ｌ以下を含む範囲内の量で存在する、実施形態１に記載のＣＭＰスラリー。
【００５２】
実施形態１５。酸化物、炭化物、窒化物、ホウ化物、ダイヤモンド、またはそれらの任意の組み合わせのうちの少なくとも１つを含む共粒子をさらに含む、実施形態１に記載のＣＭＰスラリー。
【００５３】
実施形態１６。共粒子が、アルミニウム、カルシウム、ナトリウム、ケイ素、チタン、セリウム、マグネシウム、マンガン、鉄、またはそれらの任意の組み合わせの群から選択される少なくとも１つの元素を含む、実施形態１５に記載のＣＭＰスラリー。
【００５４】
実施形態１７。共粒子がシリケートを含む、実施形態１５に記載のＣＭＰスラリー。
【００５５】
実施形態１８。共粒子がアルミノシリケートを含む、実施形態１５に記載のＣＭＰスラリー。
【００５６】
実施形態１９。共粒子が本質的にアルミノシリケートからなる、実施形態１５に記載のＣＭＰスラリー。
【００５７】
実施形態２０。粒子材料が少なくとも５０重量％のアルミナ粒子を含む、実施形態１記載のＣＭＰスラリー。
【００５８】
実施形態２１。粒子材料が本質的にアルミナからなる、実施形態１に記載のＣＭＰスラリー。
【００５９】
実施形態２２。粒子材料が少なくとも１つのアルミナの遷移相を含む、実施形態１に記載のＣＭＰスラリー。
【００６０】
実施形態２３。粒子材料が、粒子材料の総重量に対して、少なくとも０．５重量％で、かつ２０重量％以下の遷移相アルミナを含む、実施形態１に記載のＣＭＰスラリー。
【００６１】
実施形態２４。粒子材料が水酸化アルミニウムを含む、実施形態１に記載のＣＭＰスラリー。
【００６２】
実施形態２５。水酸化アルミニウムが粒子材料の総重量に対して、少なくとも０．１重量％で、かつ１０重量％以下の量で存在する、実施形態２４に記載のＣＭＰスラリー。
【００６３】
実施形態２６。粒状材料が、アルファアルミナ、遷移相アルミナ、および水酸化アルミニウムを含み、アルファアルミナの含有量が水酸化アルミニウムの含有量よりも多く、水酸化アルミニウムの含有量が遷移相アルミナの含有量よりも多い、実施形態１に記載のＣＭＰスラリー。
【００６４】
実施形態２７。少なくとも２インチ、または少なくとも４インチ、または少なくとも６インチの直径を有するウェハー上で使用するために構成される、実施形態１のＣＭＰスラリー。
【００６５】
実施形態２８。エピレディである損傷のない表面を得るためにウェハー上で使用するために構成される、実施形態１のＣＭＰスラリー。
【００６６】
実施形態２９。ＣＭＰスラリーが、ＩＩＩ−Ｎ族半導体材料を含む基板を研磨するために使用される、実施形態１に記載のＣＭＰスラリー。
【００６７】
実施形態３０。ＣＭＰスラリーが、ＧａＮ半導体材料、またはＡｌＮ半導体材料、ＩｎＮ半導体材料、またはＩｎＡｌＮ半導体材料、またはＢＮ半導体材料、またはＴｌＮ半導体材料を含む基板を研磨するために使用される、実施形態２９に記載のＣＭＰスラリー。
【００６８】
実施形態３１。ＣＭＰスラリーが、ＩＩＩ−Ｖ族半導体材料を含む基板を研磨するために使用される、実施形態１に記載のＣＭＰスラリー。
【００６９】
実施形態３２。ＣＭＰスラリーが、ＧａＡｓ半導体材料、またはＩｎＧａＡＳ半導体材料、またはＧａＰ半導体材料、またはＩｎＳｂ半導体材料、またはＩｎＡｓ半導体材料、またはＢＡｓ半導体材料、またはＡｌＡｓ半導体材料、またはＡｌＳｂ半導体材料を含む基板を研磨するために使用される、実施形態３１に記載のＣＭＰスラリー。
【００７０】
実施形態３３。ＣＭＰスラリーが、ＩＶ族半導体材料を含む基板を研磨するために使用される、実施形態１に記載のＣＭＰスラリー。
【００７１】
実施形態３４。ＣＭＰスラリーが、Ｓｉ半導体材料、またはＧｅ半導体材料、またはＳｉＧｅ半導体材料、またはＳｉＳｎ半導体材料、またはダイヤモンド半導体材料、またはグラフェン半導体材料、またはＳｉＣ半導体材料、またはＧｅＳｎ半導体材料を含む基板を研磨するために使用される、実施形態３３に記載のＣＭＰスラリー。
【００７２】
実施形態３５。ＣＭＰスラリーが、ＩＩＩ−Ｎ族半導体材料からなる基板を研磨するために使用される、実施形態１に記載のＣＭＰスラリー。
【００７３】
実施形態３６。ＣＭＰスラリーが、ＧａＮ半導体材料、またはＡｌＮ半導体材料、ＩｎＮ半導体材料、またはＩｎＡｌＮ半導体材料、またはＢＮ半導体材料、またはＴｌＮ半導体材料からなる基板を研磨するために使用される、実施形態３５に記載のＣＭＰスラリー。
【００７４】
実施形態３７。ＣＭＰスラリーが、ＩＩＩ−Ｖ族半導体材料からなる基板を研磨するために使用される、実施形態１に記載のＣＭＰスラリー。
【００７５】
実施形態３８。ＣＭＰスラリーが、ＧａＡｓ半導体材料、またはＩｎＧａＡＳ半導体材料、またはＧａＰ半導体材料、またはＩｎＳｂ半導体材料、またはＩｎＡｓ半導体材料、またはＢＡｓ半導体材料、またはＡｌＡｓ半導体材料、またはＡｌＳｂ半導体材料からなる基板を研磨するために使用される、実施形態３７に記載のＣＭＰスラリー。
【００７６】
実施形態３９。ＣＭＰスラリーが、ＩＶ族半導体材料からなる基板を研磨するために使用される、実施形態１に記載のＣＭＰスラリー。
【００７７】
実施形態４０。ＣＭＰスラリーが、Ｓｉ半導体材料、またはＧｅ半導体材料、またはＳｉＧｅ半導体材料、またはＳｉＳｎ半導体材料、またはダイヤモンド半導体材料、またはグラフェン半導体材料、またはＳｉＣ半導体材料、またはＧｅＳｎ半導体材料からなる基板を研磨するために使用される、実施形態３９に記載のＣＭＰスラリー。
【実施例】
【００７８】
実施例１
実施形態の１つを代表するＣＭＰスラリーを試料１として形成した。試料１は、約９５〜９７重量％の脱イオン水と、約９３〜９６重量％のアルファアルミナ、３〜５重量％のギブサイト、および０．５〜２重量％のシータアルミナ（合計１００％）を含んだ約２〜３重量％のアルミナ材料と、０．５５重量％の酸化剤と、０．５４重量％のアルミノシリケート分散剤の共粒子と、を含んでいた。試料１は、約１．５のｐＨを有していた。
【００７９】
試料１を標準化研磨試験に従って試験したところ、約８００ｎｍ／時の材料除去速度指数および約０．２オングストロームの平均粗さ指数（Ｒａ）を示した。
【００８０】
実施例２
実施形態の１つを代表するＣＭＰスラリーを試料２として形成した。試料２は、９６．９５重量％の脱イオン水と、約９３〜９６重量％のアルファアルミナ、３〜５重量％のギブサイト、および０．５〜２重量％のシータアルミナ（合計１００％）を含んだ２重量％のアルミナ材料と、０．５５重量％の過マンガン酸カリウム（すなわち、酸化剤）と、０．５重量％のアルミノシリケート分散剤の共粒子と、を含んでいた。試料２は、約１．５のｐＨを有していた。
【００８１】
試料２を標準化研磨試験に従って試験したところ、８００ｎｍ／時の材料除去速度指数および１．３１オングストロームの平均粗さ指数（Ｒａ）を示した。標準化研磨試験後の研磨加工品の目視検査では、加工品の表面に傷がないことを示した。
【００８２】
実施例３
比較用のＣＭＰスラリーを試料３として形成した。試料３は、９７．３８重量％の脱イオン水と、約９３〜９６重量％のアルファアルミナ、３〜５重量％のギブサイト、および０．５〜２重量％のシータアルミナ（合計１００％）を含んだ２重量％のアルミナ材料と、０．１２重量％の過酸化水素（すなわち、酸化剤）と、０．５重量％のアルミノシリケート分散剤の共粒子と、を含んでいた。試料３は、約１．５のｐＨを有していた。
【００８３】
試料３を標準化研磨試験に従って試験したところ、４７８ｎｍ／時の材料除去速度指数および７．７８オングストロームの平均粗さ指数（Ｒａ）を示した。標準化研磨試験後の研磨加工品の目視検査では、加工品の表面に多数の傷および穴があることを示した。
【００８４】
実施例４
比較用のＣＭＰスラリーを試料４として形成した。試料４は、９６．７重量％の脱イオン水と、約９３〜９６重量％のアルファアルミナ、３〜５重量％のギブサイト、および０．５〜２重量％のシータアルミナ（合計１００％）を含んだ２重量％のアルミナ材料と、０．８重量％の過ヨウ素酸カリウム（すなわち、酸化剤）と、０．５重量％のアルミノシリケート分散剤の共粒子と、を含んでいた。試料４は、約１．５のｐＨを有していた。
【００８５】
試料４を標準化研磨試験に従って試験したところ、４５６ｎｍ／時の材料除去速度指数および５．６０オングストロームの平均粗さ指数（Ｒａ）を示した。標準化研磨後の研磨加工品の目視検査では、加工品の表面に多数の傷および穴があることを示した。
【００８６】
上記開示された主題は、例示的であり、制限的ではないと見なされるべきであり、添付の特許請求の範囲は、本発明の真の範囲内に入るそのような修正、拡張、および他の実施形態のすべてを網羅することを意図する。したがって、本発明の範囲は、法律で許容される最大限度まで、以下の特許請求の範囲およびそれら均等物の最も広い許容可能な解釈によって決定されるべきであり、前述の発明を実施するための形態によって制限または限定されるものではない。
【００８７】
開示の要約は、特許法を遵守するために提供され、特許請求の範囲または意味を解釈または限定するために使用されないことを理解して提出される。加えて、上記の発明を実施するための形態では、本開示を合理化する目的で、様々な特徴をまとめてグループ化するか、単一の実施形態で記載することができる。この開示は、請求された実施形態が各請求項に明示的に記載されている以上の特徴を必要とするという意図を反映するものとして解釈されるべきではない。むしろ、以下の特許請求の範囲が反映するように、本発明の主題は、開示された実施形態のいずれのすべての特徴よりも少ないものに向けられ得る。したがって、以下の請求項は、発明を実施するための形態に組み込まれ、各請求項は、別々に請求される主題を定義するものとして独立している。
【国際調査報告】
2019535146.tif 000002
2019535146.tif 000003
2019535146.tif 000004